(57)【特許請求の範囲】
【請求項１】
反射防止フィルムの反射防止膜の反射色分布の測定方法であって、反射防止膜表面のカラー画像を撮影し、該カラー画像のＲＧＢ成分をＨＳＶ色空間に変換することによって得られる色相値の標準偏差を求めることを特徴とする、反射防止膜の反射色分布の測定方法。
【請求項２】
反射防止フィルムの製造方法であって、基材フィルム上に反射防止膜形成用塗料を塗工する工程（Ａ）、次いで該反射防止膜形成用塗料を乾燥硬化する工程（Ｂ）、次いで該基材フィルム上に形成された反射防止膜の表面のカラー画像を撮影する工程（Ｃ）を有し、前記工程（Ｃ）で撮影されたカラー画像を計算機に取り込み、該カラー画像のＲＧＢ成分をＨＳＶ色空間の色相値に変換処理し、得られた色相値からその標準偏差を算出し、該標準偏差値が一定の範囲となるように前記工程（Ａ）における、反射防止膜形成用塗料の塗工速度、塗工厚み、塗料の固形分濃度、塗料の溶媒組成及び塗料粘度からなる群の少なくとも１つを制御することを特徴とする、反射防止フィルムの製造方法。
【請求項３】
ポリエチレンテレフタレートフィルム上に、反射防止膜として、屈折率が１．６２〜１．６８で厚みが０．５μｍ以上２．２μｍ以下である高屈折率ハードコート層と、屈折率が１．３８〜１．４３で厚みが８０〜１２０ｎｍの低屈折率層がこの順に積層され、かつ
前記ポリエチレンテレフタレートフィルムと前記高屈折率ハードコート層との間に、屈折率が１．６２〜１．６８で厚みが５〜５０ｎｍである易接着層を有し、
前記ポリエチレンテレフタレートフィルムの屈折率と易接着層の屈折率の差、及び易接着層と高屈折率ハードコート層の屈折率の差は、いずれも０．０３以内にある反射防止フィルムであって、
この反射防止フィルムの視感反射率が０．６％以上１．５％以下であり、かつ反射防止膜表面のカラー画像のＲＧＢ成分をＨＳＶ色空間に変換することによって得られる色相値の標準偏差が３度以下であることを特徴とする、反射防止フィルム。
【発明の詳細な説明】
【技術分野】
【０００１】
本発明は、反射防止フィルムの反射防止膜の反射色分布の測定方法、反射防止フィルムの製造方法、及び反射防止フィルム。
【背景技術】
【０００２】
ディスプレイとして、ＣＲＴ、液晶、プラズマ、有機ＥＬ等のディスプレイが知られている。これらのディスプレイの画像表示面には、外光の反射を防止するための反射防止フィルムが一般的に配置されている。
【０００３】
ところが、従来から一般的に用いられている反射防止フィルムは、その構成（屈折率の異なる層を積層）上、反射防止膜表面に反射色ムラ（干渉縞を含む）が発生しやすく、この反射色ムラは反射防止フィルムをディスプレイに配置したときに画像品質の低下を招いていた。
【０００４】
反射防止フィルムの反射防止膜表面の反射色ムラを抑制するために、基材フィルム、ハードコート層、反射防止膜、あるいは易接着層の屈折率を調整することが知られているが、未だ、十分に満足するものは実現していない。
【０００５】
また、反射防止フィルムの反射防止膜の反射色ムラ（干渉縞）の評価は、従来から目視での評価が一般的であり（例えば特許文献１〜４）、反射色ムラを定量的に測定する方法は知られていなかった。
【先行技術文献】
【特許文献】
【０００６】
【特許文献１】特開２００７−２９３３２４号公報（段落００９５）
【特許文献２】特開２００８−１１６５９７号公報（段落００５０）
【特許文献３】特開２００８−１３９８３９号公報（段落０１５４）
【特許文献４】特開２００９−３３５４号公報（段落００８２）
【発明の概要】
【発明が解決しようとする課題】
【０００７】
上述した従来技術の課題に鑑み、本発明の目的は、反射防止フィルムの反射防止膜の反射色ムラを定量的に測定する方法を提供することにある。本発明の第２の目的は、上記の反射防止膜の反射色ムラの測定方法を、反射防止フィルムの製造工程のオンライン上に組み込み、製造工程内で反射防止膜の反射色ムラを監視し、製造工程（塗工工程）にフィードバックして反射色ムラの発生を抑制する、反射防止フィルムの製造方法を提供することにある。本発明の第３の目的は、反射色ムラが大幅に低減された反射防止フィルムを提供することにある。
【課題を解決するための手段】
【０００８】
本発明の上記目的は、以下の発明によって基本的に達成された。
（１）反射防止フィルムの反射防止膜の反射色分布の測定方法であって、反射防止膜表面のカラー画像を撮影し、該カラー画像のＲＧＢ成分をＨＳＶ色空間に変換することによって得られる色相値の標準偏差を求めることを特徴とする、反射防止膜の反射色分布の測定方法。
（２）反射防止フィルムの製造方法であって、基材フィルム上に反射防止膜形成用塗料を塗工する工程（Ａ）、次いで該反射防止膜形成用塗料を乾燥硬化する工程（Ｂ）、次いで該基材フィルム上に形成された反射防止膜の表面のカラー画像を撮影する工程（Ｃ）を有し、前記工程（Ｃ）で撮影されたカラー画像を計算機に取り込み、該カラー画像のＲＧＢ成分をＨＳＶ色空間の色相値に変換処理し、得られた色相値からその標準偏差を算出し、該標準偏差値が一定の範囲となるように前記工程（Ａ）における、反射防止膜形成用塗料の塗工速度、塗工厚み、塗料の固形分濃度、塗料の溶媒組成及び塗料粘度からなる群の少なくとも１つを制御することを特徴とする、反射防止フィルムの製造方法。
（３）反射防止膜フィルムの反射防止膜表面のカラー画像のＲＧＢ成分をＨＳＶ色空間に変換することによって得られる色相値の標準偏差が５度以下であることを特徴とする、反射防止フィルム。
【発明の効果】
【０００９】
本発明によれば、反射防止フィルムの反射防止膜の反射色ムラを定量的に測定することができ、これによって品質管理が容易になる。また、本発明の反射防止フィルムの製造方法によれば、製造工程内で反射防止膜の反射色ムラをオンラインでリアルタイムに測定することができ、これを製造工程（塗工工程）にフィードバックすることによって、反射色ムラによる不良品の発生を大幅に低減することができる。更にまた、本発明によれば、反射色ムラの発生が抑制された反射防止フィルムを提供することができる。
【図面の簡単な説明】
【００１０】
【図１】本発明の反射防止フィルムの反射防止膜の反射色分布の測定方法に用いられる測定装置の模式図。
【発明を実施するための形態】
【００１１】
本発明の反射防止フィルムは、基材フィルム上に反射防止膜が積層されたものである。かかる反射防止膜は単一層で構成されていてもよいし、あるいは複数層で構成されていてもよい。単一層の場合は、屈折率が１．３〜１．４５の低屈折率層であることが好ましい。複数層の場合は、屈折率が１．５〜１．８の高屈折率層と屈折率が１．３〜１．４５の低屈折率層の積層構成が好ましい。
【００１２】
本発明にかかる反射防止フィルムの反射防止膜の反射色分布の測定方法は、反射防止膜表面のカラー画像のＲＧＢ成分をＨＳＶ色空間に変換し、それによって得られたＨＳＶ色空間の色相値からその標準偏差を求めるものである。
【００１３】
言い換えれば、本発明は、反射防止膜の反射色分布をＨＳＶ色空間における色相値の標準偏差（以下、単に色相値の標準偏差という）でもって定量化する方法である。
【００１４】
本発明において、反射防止膜の反射色分布は、反射色ムラと同じ意味を表すものであり、反射色分布が大きいことは反射色ムラも大きいこと（強く視認されること）を意味し、逆に反射色分布が小さいことは反射色ムラも小さいこと（あまり視認されないこと）を意味する。
【００１５】
本発明は、反射防止フィルムの反射防止膜表面の目視観察による反射色ムラと、色相値の標準偏差との間に相関があることを見いだすことによって成された。即ち、反射防止膜表面の反射色ムラがほとんど視認できないもの、あるいはあまり視認できないものは、色相値の標準偏差が小さく、一方、反射色ムラが明確に視認できるもの、あるいは強く視認できるものは、色相値の標準偏差が大きいことを確認した。
【００１６】
反射防止フィルムの反射防止膜の反射色ムラを定量化することによって、品質管理が容易になるという利点がある。従来の目視観察による評価は、観察者によって評価がバラツクという問題があるが、この問題は本発明の定量化方法によって解消され、安定した品質管理が可能になる。また、本発明の反射防止フィルムの反射防止膜の反射色分布の測定方法を、反射防止フィルムの製造工程にオンラインで組み込むことによって、反射色ムラが起因する不良品の発生を大幅に低減することができる。
【００１７】
本発明の反射防止フィルムの反射防止膜の反射色分布の測定方法について詳細に説明する。先ず、反射防止フィルムの反射防止膜表面のカラー画像をデジタルカメラ等で撮影する。上記で撮影されたカラー画像の各画素のＲＧＢ成分をＨＳＶ色空間に変換して、各画素の色相値を得る。次に、各画素の色相値からその標準偏差を算出する。上記のＨＳＶ色空間への変換、及び色相値の標準偏差の算出は、必ずしも全画素データについて行う必要はなく、全画素を複数画素（例えば２〜５０画素）の集合を１単位として区分し、各集合から１画素を取り出して上記処理を実施してもよい。
【００１８】
ここで、ＨＳＶ色空間とは、色相、彩度、明度の３つの成分からなる色空間であり、１９７８年にアルヴィ・レイ・スミス（Ａｌｖｙ Ｒａｙ Ｓｍｉｔｈ）によって考案されたものである。色相値は、色相が配置された色環において、０．０〜３６０．０の範囲で変化する角度で表される。
【００１９】
色相値の標準偏差を算出するための元となる画像データは、撮像範囲５０００ｍｍ２当たり５千画素〜５０００万画素の範囲が適当であり、１万画素〜２０００万画素の範囲が好ましく、１万５千画素〜１０００万画素の範囲がより好ましく、特に２万画素〜５００万画素の範囲が好ましい。画像のデータ量が５千画素より小さくなると解像度が低下して反射色ムラが評価できない場合があり、逆に５０００万画素より大きくなると処理に多くの時間がかかるという不都合が生じる。
【００２０】
色相値の標準偏差を算出するための元となる画像データを得るための撮影面積は、５００ｍｍ２以上が適当であり、１０００ｍｍ２以上が好ましく、２０００ｍｍ２以上がより好ましい。上限は、５０万ｍｍ２程度である。
【００２１】
反射防止膜表面のカラー画像は、反射防止膜表面の反射色のカラー画像であり、反射防止膜のカラー画像の撮影に際しては、反射防止膜の裏面側からの透過光や反射光をカットすることが好ましい。従って、反射防止膜表面のカラー画像撮影の前に、反射防止フィルムの裏面、即ち、基材フィルムの反射防止膜が積層されている面とは反対面に、黒インクを塗るか、あるいは黒粘着テープを貼り付けることが好ましい。または、黒色の平板に反射防止フィルムの反射防止膜とは反対面を貼り付けたものを測定用試料としてもよい。
【００２２】
反射防止膜表面の撮影には、通常のデジタルカメラやカラーラインセンサーカメラ等を用いることができるが、カラーラインセンサーカメラが好ましい。カラーラインセンサーカメラを用いる場合は、カラーラインセンサーカメラは固定して試料を移動させるのが好ましい。
【００２３】
撮影の際には、試料に当たる外光はできるだけ遮断した状態で、特定の照明を試料に照射するのが好ましい。照明とカメラとの位置関係は、照明からの光入射に対して正反射となる位置にカメラを設置することが好ましい。照明は自然光に近い光源を用いるのが好ましく、白色光が好ましく用いられる。
【００２４】
次に、本発明の反射防止フィルムの反射防止膜の反射色分布を測定するための装置について説明する。図１は、上記測定装置の模式図である。かかる測定装置は、試料（反射防止フィルム）取り付けるための平板（試料取り付け用平板）１をセットするための試料設置台２、試料取り付け用平板１の試料に照明を当てるためのランプ３、ランプ３の光を拡散するための拡散板４、試料の反射画像を撮影するためのカメラ５、及び撮影された画像データを取り込み、各種処理をするためのコンピューター６が配置されている。  
【００２５】
試料取り付け用平板１は、試料の取り付け面が黒色であることが好ましい。試料（反射防止フィルム）は、試料取り付け用平板１に取り付ける前に、試料（反射防止フィルム）の反射防止膜とは反対面に予め黒粘着テープを貼り付けておくことが好ましい。上記したように、試料取り付け用平板１の試料の取り付け面が黒色の場合は、上記の黒粘着テープの貼り付けを省略してもよい。
【００２６】
ランプ３と試料取り付け用平板１との間には、ランプ３の照明が試料取り付け用平板１の試料に均一に当たるように、拡散板４が配置されている。
【００２７】
ランプ３とカメラ５の位置は、試料取り付け用平板１に対してランプ３からの光の入射角ａと反射角ｂが同じ角度となるように配置（固定）するのが好ましい。即ち、照明（ランプ３）からの光入射に対して正反射となる位置にカメラ５を設置することが好ましい。ランプ３としては、照度が強い、白色ＬＥＤランプが好ましい。
【００２８】
カメラ５は、試料取り付け用平板１から２００〜１０００ｍｍ程度の間隔で配置するのが好ましい。カメラ５としては、カラーラインセンサーカメラが好ましい。カメラ５で撮影されたカラー画像データは、コンピューター６に取り込まれ、各種処理（ＲＧＢ成分のＨＳＶ色空間への変換処理、色相値の標準偏差の算出等）が実施される。
【００２９】
カメラ５としてラインセンサーカメラを用いる場合、試料取り付け用平板１に垂直でかつランプ３及びカメラ５を含む平面に対して、ラインセンサーカメラ内の撮像素子（ＣＣＤ）の配列方向が垂直となるようにカメラ５を設置する。また、試料設置台２には、試料取り付け用平板１を、平板面に平行でかつラインセンサーカメラ内の撮像素子の配列方向に垂直な方向に移動するための移動手段（図示せず）を備える。撮影時には、試料取り付け用平板１を平板面に平行に移動させる。試料取り付け用平板１の移動速度は、２〜２０ｍｍ／秒の範囲が適当であり、５〜１５ｍｍ／秒の範囲が好ましい。  
【００３０】
本発明にかかる反射防止フィルムは、反射防止膜表面のカラー画像のＲＧＢ成分をＨＳＶ色空間に変換することによって得られた色相値の標準偏差が５度以下である。本発明にかかる反射防止フィルムは反射色ムラの発生がなく、特にプラズマディスプレイの表示画面に配置される反射防止フィルムとして好適である。
【００３１】
本発明にかかる反射防止フィルムは、色相値の標準偏差は４度以下が好ましく、３度以下がより好ましく、特に２度以下が好ましい。色相値の標準偏差は小さいほど好ましく、下限は０度である。
【００３２】
本発明にかかる反射防止フィルムは、視感反射率が１．５％以下であることが好ましく、１．３％以下であることがより好ましい。しかし、反射防止フィルムの視感反射率が低くなるほど、反射色ムラが強く発生する傾向にあり、その観点から、視感反射率が１．５％以下、更には１．３％以下の反射防止フィルムの反射色ムラの発生を低減することは大きな意味がある。
【００３３】
また、反射防止フィルムの視感反射率が低くなりすぎると、反射色ムラの発生を十分に抑制することは難しくなるので、本発明にかかる反射防止フィルムの視感反射率の下限は、０．５％以上が好ましく、０．６％以上がより好ましく、特に０．７％以上が好ましい。
【００３４】
反射防止フィルムの視感反射率を１．５％以下、更には１．３％以下にするには、反射防止膜は、最表面に厚みが８０〜１２０ｎｍで屈折率が１．３〜１．４５の低屈折率層を有するものが好ましい。具体的には、ポリエチレンテレフタレートフィルム（ＰＥＴフィルム）上に反射防止膜として厚みが８０〜１２０ｎｍで屈折率が１．３〜１．４５の低屈折率層が積層された反射防止フィルム、あるいはＰＥＴフィルム上に反射防止膜として厚みが０．０８〜３μｍで屈折率が１．５５〜１．７５の高屈折率層と厚みが８０〜１２０ｎｍで屈折率が１．３〜１．４５の低屈折率層がこの順に積層をされた反射防止フィルムが挙げられる。
【００３５】
本発明おいては、後者の反射防止フィルムが好ましい。以下、後者の反射防止フィルムについて詳細に説明する。後者の反射防止フィルムにおいて、反射防止膜（高屈折率層と低屈折率層の積層）とＰＥＴフィルムとの間に、厚みが０．５〜５μｍのハードコート層を設けることができるが、反射防止膜を構成する高屈折率層がハードコート層を兼ねた高屈折率ハードコート層であることが好ましい。かかる高屈折率ハードコート層の厚みは、反射色ムラの発生を抑制するという観点から、３μｍ以下が好ましく、２．５μｍ以下がより好ましく、更に２．２μｍ以下が好ましく、特に２μｍ以下が好ましい。下限は、ハードコート性（硬度）を確保するという観点から、０．５μｍ以上が好ましく、１．０μｍ以上がより好ましく、特に１．２μｍ以上が好ましい。
【００３６】
高屈折率ハードコート層の厚みを上記のように小さくすることによって厚みムラが小さくなるので、それによって反射色ムラも軽減される。
【００３７】
また、高屈折率ハードコート層の屈折率は、１．６〜１．７の範囲が好ましく、１．６２〜１．６８の範囲がより好ましい。
【００３８】
低屈折率層の屈折率は１．３５〜１．４５の範囲が好ましく、１．３８〜１．４３の範囲がより好ましい。
【００３９】
以下、高屈折率ハードコート層について、詳細に説明する。
【００４０】
高屈折率ハードコート層は、屈折率を１．５５以上と高くするために、金属酸化物微粒子を含有することが好ましい。かかる金属酸化物微粒子の平均一次粒子径は、１５０ｎｍ以下が好ましく、１００ｎｍ以下がより好ましい。金属酸化物微粒子の平均一次粒子径の下限は３ｎｍ程度である。
【００４１】
金属酸化物微粒子の含有量は、高屈折率ハードコート層の全成分１００質量％に対して３０質量％以上が好ましく、４０質量％以上がより好ましく、特に５０質量％以上が好ましい。これによって、高屈折率ハードコート層の屈折率を高くすることができる。金属酸化物微粒子の含有量の上限は、高屈折率ハードコート層の高い透明性の確保と言う観点から、高屈折率ハードコート層の全成分１００質量％に対して、９５質量％以下が好ましく、９０質量％以下がより好ましい。
【００４２】
高屈折率ハードコート層に含有させる金属酸化物微粒子としては、屈折率が１．６以上のものが好ましく、特に屈折率が１．７〜２．８のものが好ましく用いられる。かかる金属酸化物微粒子としては、例えば、酸化チタン、酸化ジルコニウム、酸化亜鉛、酸化錫、酸化アンチモン、酸化セリウム、酸化鉄、アンチモン酸亜鉛、酸化錫ドープ酸化インジウム（ＩＴＯ）、アンチモンドープ酸化錫（ＡＴＯ）、アルミニウムドープ酸化亜鉛、ガリウムドープ酸化亜鉛、フッ素ドープ酸化錫等が挙げられ、これらの金属酸化物微粒子は単独で用いても良いし、複数併用してもよい。
【００４３】
高屈折率ハードコート層は、反射防止フィルムの表面に傷が発生するのを防止するために、硬度が高いことが好ましく、ＪＩＳ  Ｋ５６００−５−４（１９９９年）で定義される鉛筆硬度が、Ｈ以上が好ましく、２Ｈ以上がより好ましい。上限は９Ｈ程度である。
【００４４】
高屈折率ハードコート層の硬度を高くするために、高屈折率ハードコート層は樹脂成分として少なくとも紫外線硬化型アクリル樹脂を含有することが好ましい。かかる紫外線硬化型アクリル樹脂は、重合性のアクリルモノマーを重合硬化して形成されたものである。かかる重合性アクリルモノマーとしては、１分子中に３個以上、好ましくは４個以上の（メタ）アクリロイル基を有するモノマーを挙げることができる。該モノマーの１分子中の（メタ）アクリロイル基は１０個以下であることが好ましい。
【００４５】
かかる重合性アクリルモノマーの具体的な例としては、ペンタエリスリトールトリ（メタ）アクリレート、ペンタエリスリトールテトラ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリメチロールプロパントリ（メタ）アクリレート、トリメチロールエタントリ（メタ）アクリレート、１，２，４−シクロヘキサンテトラ（メタ）アクリレート、ペンタグリセロールトリアクリレート、トリペンタエリスリトールトリアクリレート、トリペンタエリスリトールヘキサトリアクリレートなどが挙げられる。
【００４６】
高屈折率ハードコート層には、紫外線照射によって上記モノマーの重合を開始させるために、光重合開始剤を含有することが好ましい。かかる光重合開始剤の具体的な例としては、アセトフェノン、２，２−ジエトキシアセトフェノン、ｐ−ジメチルアセトフェノン、ｐ−ジメチルアミノプロピオフェノン、ベンゾフェノン、２−クロロベンゾフェノン、４，４’−ジクロロベンゾフェノン、４，４’−ビスジエチルアミノベンゾフェノン、ミヒラーケトン、ベンジル、ベンゾイン、ベンゾインメチルエーテル、ベンゾインエチルエーテル、ベンゾインイソプロピルエーテル、メチルベンゾイルフォルメート、ｐ−イソプロピル−α−ヒドロキシイソブチルフェノン、α−ヒドロキシイソブチルフェノン、２，２−ジメトキシ−２−フェニルアセトフェノン、１−ヒドロキシシクロヘキシルフェニルケトンなどのカルボニル化合物、テトラメチルチウラムモノスルフィド、テトラメチルチウラムジスルフィド、チオキサントン、２−クロロチオキサントン、２−メチルチオキサントンなどの硫黄化合物などを用いることができる。これらの光重合開始剤は単独で使用してもよいし、２種以上組み合せて用いてもよい。
【００４７】
光重合開始剤の含有量は、高屈折率ハードコート層の全成分１００質量％に対して０．０５〜５質量％の範囲が適当である。
【００４８】
高屈折率ハードコート層には、さらに各種の添加剤を必要に応じて配合することができる。例えば、酸化防止剤、レベリング剤、帯電防止剤などを含有させることができる。
【００４９】
以下、高屈折率ハードコート層上に積層される低屈折率層について詳細に説明する。
【００５０】
低屈折率層は、内部に空洞を有するシリカ系微粒子及び／または含フッ素化合物を含有することが好ましい。
【００５１】
上記の内部に空洞を有するシリカ系微粒子としては、外殻によって包囲された空洞部を有するシリカ系微粒子（中空シリカ）や多数の空洞部を有する多孔質のシリカ系微粒子等が挙げられる。内部に空洞を有するシリカ系微粒子の屈折率は、１．２０〜１．４０であるのが好ましく、１．２０〜１．３５であるのがより好ましい。
【００５２】
上記の含フッ素化合物としては、含フッ素モノマーや含フッ素高分子化合物が挙げられる。
【００５３】
含フッ素モノマーとしては、例えば、２，２，２−トリフルオロエチル（メタ）アクリレート、２，２，３，３，３−ペンタフルオロプロピル（メタ）アクリレート、２−（パーフルオロブチル）エチル（メタ）アクリレート、２−（パーフルオロヘキシル）エチル（メタ）アクリレート、２−（パーフルオロオクチル）エチル（メタ）アクリレート、２−（パーフルオロデシル）エチル（メタ）アクリレートなどのフッ素含有（メタ）アクリル酸エステル類が挙げられる。
【００５４】
含フッ素高分子化合物としては、例えば、含フッ素モノマーと架橋性基付与のためのモノマーを構成単位とする含フッ素共重合体が挙げられる。含フッ素モノマー単位の具体例としては、例えばフルオロオレフィン類（例えばフルオロエチレン、ビニリデンフルオライド、テトラフルオロエチレン、ヘキサフルオロエチレン、ヘキサフルオロプロピレン、パーフルオロ−２，２−ジメチル−１，３−ジオキソール等）、（メタ）アクリル酸の部分または完全フッ素化アルキルエステル誘導体類（例えばビスコート６ＦＭ（大阪有機化学製）やＭ−２０２０（ダイキン製）等）、完全または部分フッ素化ビニルエーテル類等である。架橋性基付与のためのモノマーとしてはグリシジルメタクリレートのように分子内にあらかじめ架橋性官能基を有する（メタ）アクリレートモノマーの他、カルボキシル基やヒドロキシル基、アミノ基、スルホン酸基等を有する（メタ）アクリレートモノマー（例えば（メタ）アクリル酸、メチロール（メタ）アクリレート、ヒドロキシアルキル（メタ）アクリレート、アリルアクリレート等）が挙げられる。
【００５５】
低屈折率層は、樹脂成分として少なくとも紫外線硬化型アクリル樹脂を含有することが好ましい。かかる紫外線硬化型アクリル樹脂は、前述の高屈折率ハードコート層における説明と同義であり、説明を省略する。また、低屈折率層には、高屈折率ハードコート層と同様に、光重合開始剤を含有することが好ましい。
【００５６】
低屈折率層には、さらに各種の添加剤を必要に応じて配合することができる。例えば、酸化防止剤、レベリング剤、帯電防止剤、滑剤などを含有させることができる。特にポリシロキサン樹脂等の滑剤を含有させることが好ましい。
【００５７】
本発明にかかる反射防止フィルムの基材フィルムとしては、プラスチックフィルムが好ましい。かかるプラスチックフィルムを構成する樹脂としては、ポリエチレンテレフタレート、ポリエチレンナフタレート等のポリエステル樹脂、トリアセチルセルロース等のセルロース樹脂、ポリエチレン、ポリプロピレン、ポリブチレン等のポリオレフィン樹脂、アクリル樹脂、ポリカーボネート樹脂、アートン樹脂、エポキシ樹脂、ポリイミド樹脂、ポリエーテルイミド樹脂、ポリアミド樹脂、ポリスルフォン樹脂、ポリフェニレンサルファイド樹脂、ポリエーテルスルフォン樹脂等が挙げられる。これらの中でも、ポリエステル樹脂、ポリオレフィン樹脂及びセルロース樹脂が好ましく、特にポリエステル樹脂が好ましく用いられる。プラスチックフィルムの厚みとしては、５０〜３００μｍの範囲が適当であるが、コストの観点及び前面フィルターの剛性を確保するという観点から８０〜２５０μｍの範囲が特に好ましい。
【００５８】
本発明に用いられる基材フィルムは、易接着層が予め積層されたプラスチックフィルムが好ましく、特に易接着層が予め積層されたポリエチレンテレフタレートフィルム（ＰＥＴフィルム）が好ましい。
【００５９】
ＰＥＴフィルムの屈折率は１．６２〜１．６５程度であり、前述した反射防止膜を構成する高屈折率ハードコート層の屈折率は、１．６２〜１．６８の範囲がより好ましいが、ＰＥＴフィルムと高屈折率ハードコート層の間に介在する易接着層の屈折率は、反射色ムラ低減の観点から１．６２〜１．６８の範囲が好ましい。更に、ＰＥＴフィルムの屈折率と易接着層の屈折率の差、及び易接着層と高屈折率ハードコート層の屈折率の差は、いずれも０．０３以内にあることが好ましい。
【００６０】
以下、ＰＥＴフィルムに予め積層される易接着層について説明する。かかる易接着層は、上記したように屈折率は１．６２〜１．６８の範囲が好ましいが、このように易接着層の屈折率を高くするためには、易接着層に、芳香族環を有する化合物を含有させることが好ましい。特に、縮合多環式芳香族環を有する化合物を含有する易接着層が好ましい。上記の縮合多環式芳香族環を有する化合物は、例えばポリエステル樹脂、アクリル樹脂、ウレタン樹脂等の高分子化合物が好ましく、特にポリエステル樹脂には比較的多くの縮合多環式芳香族環を導入することができるのでより好ましい。
【００６１】
縮合多環式芳香族環としては、ナフタレン環、アントラセン環、フルオレン環等が挙げられるが、特にフルオレン環が好ましい。
【００６２】
易接着層は、架橋剤を含有することが好ましい。かかる架橋剤としては、メラミン系架橋剤、オキサゾリン系架橋剤、カルボジイミド系架橋剤、イソシアネート系架橋剤、アジリジン系架橋剤、エポキシ系架橋剤が挙げられる。これらの中でも、メラミン系架橋剤、オキサゾリン系架橋剤、カルボジイミド系架橋剤が好ましく用いられる。
【００６３】
易接着層は、更に易滑性や耐ブロッキング性の向上のために、無機微粒子を含有することが好ましい。かかる無機微粒子としては、コロイダルシリカが好ましく用いられる。
【００６４】
易接着層の厚みは、３〜８０ｎｍの範囲が好ましく、５〜５０ｎｍの範囲がより好ましく、特に１０〜３０ｎｍの範囲が好ましい。
【００６５】
色相値の標準偏差が５度以下である本発明の反射防止フィルムは、上述した構成に基づき、更に、反射防止膜形成用塗料の固形分濃度、粘度、有機溶媒組成等を調整することによって、より一段と得られ易くなる。
【００６６】
以下、反射防止膜が高屈折率ハードコート層と低屈折率層との積層構成の場合について説明する。高屈折率ハードコート層形成用塗料の固形分濃度は１０〜６０質量％の範囲が好ましく、２０〜５０質量％の範囲がより好ましく、特に２５〜４５質量％の範囲が好ましい。ここでは、常温で液状の重合性アクリルモノマーは固形分として取り扱う。高屈折率ハードコート層形成用塗料の粘度（２３℃の粘度）は、２〜２０ｍＰａ・Ｓの範囲が好ましく、３〜１５ｍＰａ・Ｓの範囲がより好ましく、特に４〜１０ｍＰａ・Ｓの範囲が好ましい。高屈折率ハードコート層形成用塗料の有機溶媒組成としては、グリコールアルキルエーテル類（例えば、エチレングリコールモノメチルエーテル、エチレングリコールモノエチルエーテル、プロピレングリコールモノメチルエーテル、プロピレングリコールモノエチルエーテル等）と、ケトン類（例えば、メチルエチルケトン、メチルイソブチルケトン等）とを併用することが好ましい。
【００６７】
低屈折率層形成用塗料の固形分濃度は、０．５〜６質量％の範囲が好ましく、１〜５質量％の範囲が好ましく、特に１．５〜４質量％の範囲が好ましい。ここでは、常温で液状の重合性アクリルモノマーは固形分として取り扱う。低屈折率層形成用塗料の粘度（２３℃の粘度）は、０．２〜４ｍＰａ・Ｓの範囲が好ましく、０．５〜３ｍＰａ・Ｓの範囲がより好ましく、特に０．７〜２ｍＰａ・Ｓの範囲が好ましい。低屈折率層形成用塗料の有機溶媒組成としては、アルコール類（例えば、メタノール、エタノール、イソプロピルアルコール、ｎ−ブタノール、ｔｅｒｔ―ブタノール等）と、ケトン類（例えば、メチルエチルケトン、メチルイソブチルケトン等）とを併用することが好ましい。
【００６８】
また、高屈折率ハードコート層形成用塗料及び低屈折率層形成用塗料の塗工に際しては、マイクログラビアロールを基材フィルムの搬送方向に対して逆回転させて塗工する、所謂マイクログラビアロールを用いたリバースコート方式が好ましい。
【００６９】
次に、本発明にかかる反射防止フィルムの製造方法について詳細に説明する。本発明の反射防止フィルムの製造方法は、基材フィルム上に反射防止膜形成用塗料（以下、単に塗料という）を塗工する工程（Ａ）、次いで該塗料を乾燥硬化する工程（Ｂ）、次いで該基材フィルム上に形成された反射防止膜の表面のカラー画像を撮影する工程（Ｃ）を有し、前記工程（Ｃ）で撮影されたカラー画像を計算機に取り込み、該カラー画像のＲＧＢ成分をＨＳＶ色空間の色相値に変換処理し、得られた色相値からその標準偏差を算出し、該標準偏差値が一定の範囲となるように前記工程（Ａ）における、塗料の塗工速度、塗工厚み、塗料の固形分濃度、塗料の溶媒組成及び塗料粘度からなる群の少なくとも１つを制御する製造方法である。
【００７０】
以下、本発明の反射防止フィルムの製造方法における各工程を詳細に説明する。
【００７１】
工程（Ａ）は、基材フィルム上に反射防止膜形成用塗料を塗工する工程である。本発明にかかる反射防止膜は、単一層で構成されていても、あるいは複数層で構成されていてもよい。反射防止膜が複数層で構成されている場合は、１層ずつ複数回に分けて塗工してもよいし、複数層を同時に重層して塗工してもよい。１層ずつ複数回に分けて塗工する場合は、１つの製造ラインでタンデム方式で塗工する方式を採用することができる。ここでタンデム方式とは、１つの製造ラインに複数の塗工装置を直列に設置して、連続的に塗り重ねていく方式である。
【００７２】
工程（Ａ）に用いられる塗料は、前述した反射防止膜の各成分を有機溶媒に混合、溶解したものである。塗料の固形分濃度は、１〜６０質量％の範囲で調製されることが好ましく、塗料の粘度は０．２〜２０ｍＰａ・Ｓの範囲で調製されることが好ましい。塗料の有機溶媒としては、メタノール、エタノール、イソプロピルアルコール、ｎ−ブタノール、ｔｅｒｔ―ブタノールなどのアルコール類、酢酸エチル、酢酸イソプロピル、酢酸ｎ−ブチル、酢酸イソブチルなどのエステル類、メチルエチルケトン、メチルイソブチルケトンなどのケトン類、トルエン、シクロヘキサン、ヘプタンなどの炭化水素類、エチレングリコールモノメチルエーテル、エチレングリコールモノエチルエーテル、プロピレングリコールモノメチルエーテル、プロピレングリコールモノエチルエーテル等のグリコールアルキルエーテル類が挙げられ、これらを単独もしくは２種以上併用して用いることができる。
【００７３】
工程（Ａ）における塗工方式としては、ディップコーティング法、スピンコート法、スリットダイコート法、グラビアリバースコート法、ロッドコート法、バーコート法、スプレー法、ロールコーティング法等の公知のウェットコーティング法を用いることができる。これらの中でも、グラビアリバースコート法が好ましく用いられる。
【００７４】
工程（Ａ）における塗工速度は、５〜１００ｍ／分の範囲が適当であり、１０〜８０ｍ／分の範囲が好ましく、特に２０〜５０ｍ／分の範囲が好ましい。反射防止膜の反射色ムラの発生に対しては塗工速度は比較的小さい方が好ましい。
【００７５】
工程（Ａ）で基材フィルム上に塗料が塗工された後、工程（Ｂ）で乾燥、硬化されて反射防止膜が形成される。ここで、硬化の手段としては、熱による硬化、紫外線照射による硬化があるが、紫外線照射硬化が好ましく用いられる。
【００７６】
次に、工程（Ａ）及び工程（Ｂ）を経て反射防止膜が形成された後、工程（Ｃ）で反射防止膜表面のカラー画像を撮影する。工程（Ｃ）は、工程（Ａ）及び工程（Ｂ）の後に同一の製造ライン内でオンラインで行ってもよく、いったん工程（Ｂ）で造られたものを検査ラインに移して行ってもよい。工程（Ｃ）での撮像結果を迅速に工程（Ａ）に反映するためにはオンラインで行うことが好ましい。
【００７７】
反射防止膜表面のカラー画像の撮影には、カラーラインセンサーカメラを用いるのが好ましい。
【００７８】
次に、カラーラインセンサーカメラで撮影されたカラー画像はコンピューターに取り込まれ、カラー画像のＲＧＢ成分がＨＳＶ色空間の色相値に変換され、更に得られた色相値からその標準偏差が算出される。ここで、色相値の標準偏差の算出（１単位の算出）は、撮影時間で０．１〜２秒間における画像データに基づいて算出される。
【００７９】
次に工程（Ｃ）で算出された色相値の標準偏差が一定の範囲内となるように、工程（Ａ）における、反射防止膜形成用塗料の塗工速度、塗工厚み、塗料の固形分濃度、塗料の溶媒組成、及び塗料粘度のいずれか、またはこれらの複数を制御する。制御は制御装置によって自動で行ってもよく、人が手動で制御してもよい。
【００８０】
具体的には、工程（Ｃ）で算出された色相値の標準偏差が、設定値（例えば５度）より高くなれば、工程（Ａ）における、塗工速度、塗工厚み、塗料の固形分濃度、塗料の溶媒組成、及び塗料粘度のいずれかにフィードバックされて調整される。例えば、工程（Ｃ）で算出された色相値の標準偏差が設定値より高い場合は、塗工速度を低くする操作、あるいは塗工厚みを小さくする操作が自動もしくは手動で行われる。
【実施例】
【００８１】
以下、実施例により本発明を更に詳細に説明するが、本発明はこれらの実施例によって限定されるものではない。
【００８２】
尚、本実施例における、測定方法及び評価方法を以下に示す。
（１）ＨＳＶ色空間における色相値の標準偏差
＜試料の作成＞
実施例及び比較例の各反射防止フィルムを１５０ｍｍ×１５０ｍｍに切り出し、ＰＥＴフィルムの反射防止膜とは反対側の面に黒粘着テープ（日東電工製“ビニルテープＮｏ．２１  トクハバ  黒”）を貼り付けた。更に黒粘着テープが貼り付けられた反射防止フィルムの黒粘着テープ側の面を平板に貼り付けた。
＜反射防止膜表面のカラー画像の撮影＞
図１の測定装置を用い、試料取り付け用平板１に黒粘着テープが貼り付けられた反射防止フィルムの黒粘着テープ側の面を貼り付けた。試料取り付け用平板１を試料設置台２にセットし、試料取り付け用平板１を垂直方向に８０ｍｍ／秒の速度で移動させながら撮影した。照明は白色ＬＥＤランプ、カメラはカラーラインセンサーカメラ（ＢＡＳＬＥＲ製  ｓｐＬ４０９６−２０ｋ／ｋｃ）を用いた。
【００８３】
白色ＬＥＤランプの入射方向に対し正反射方向で、かつ試料（反射防止フィルム）から５００ｍｍはなれた位置にカメラを固定した。
＜撮影条件＞
撮影モード：カラーモード
駆動周波数：５０ＭＨｚ
解像度：１２ｂｉｔ
試料からの距離：５００ｍｍ
入射角度ａ、反射角度ｂ：いずれも７５度
試料の移動速度：８０ｍｍ／秒
撮影面積：横幅１２０ｍｍ、縦長さ４５ｍｍ
＜色相値の標準偏差の算出＞
上記で撮影されたカラー画像データ（３００万画素分のＲＧＢデータ）をコンピューターに取り込み、３０万画素分のＲＧＢデータについてＨＳＶ色空間に変換し、得られた色相値の標準偏差を算出した。画像全データの３００万画素を、１０画素を１つの集合として区分し、各集合から１画素を選択して３０万画素分を取り出して上記の処理を行った。
【００８４】
（２）目視による反射色ムラ
実施例及び比較例の各反射防止フィルムを１５０ｍｍ×１５０ｍｍに切り出し、ＰＥＴフィルムの反射防止膜とは反対側の面に黒粘着テープ（日東電工製“ビニルテープＮｏ．２１  トクハバ  黒”）を貼り付け、暗室三波長蛍光灯下にて目視にて反射防止膜の反射色ムラの評価を以下の基準で行った。
◎：反射色ムラが視認されない。
○：反射色ムラが僅かに視認される。
△：反射色ムラが明確に視認される。
×：反射色ムラが強く視認される。
【００８５】
（３）視感反射率の測定
上記（２）の「目視による反射色ムラ」の評価と同様にして測定試料を作製した。
【００８６】
分光光度計（島津製作所製、ＵＶ３１５０ＰＣ）を用いて、測定面から５度の入射角で波長３８０〜７８０ｎｍの範囲で反射率（片面反射）を算出し、視感反射率（ＪＩＳ Ｚ８７０１−１９９９において規定されている反射の刺激値Ｙ）を求めた。分光光度計で分光立体角を測定し、ＪＩＳ Ｚ８７０１−１９９９に従って反射率（片面光線反射）を算出する。算出式は以下の通りである。
Ｔ＝Ｋ・ ∫Ｓ（λ）・ｙ（λ)・ Ｒ（λ) ・ｄλ  （ただし、積分区間は３８０〜７８０ｎｍ）
Ｔ：片面光線反射率
Ｓ（λ) ：色の表示に用いる標準の光の分布
ｙ（λ) ：ＸＹＺ表示系における等色関数
Ｒ（λ) ：分光立体角反射率。
【００８７】
（実施例１）
以下の要領で反射防止フィルムを作製した。
＜易接着層が積層されたＰＥＴフィルム＞
厚み１００μｍのＰＥＴフィルムの一方の面に、フルオレン環を有するポリエステル樹脂（フルオレン共重合ポリエステル樹脂）を主成分とし、該にフルオレン共重合ポリエステル樹脂に対して、メラミン系架橋剤を５質量％、コロイダルシリカを１質量％含有する易接着層を、乾燥厚みが２１ｎｍとなるように積層した。ＰＥＴフィルムの屈折率は１．６４、易接着層の屈折率は１．６４であった。
【００８８】
＜反射防止膜の積層＞
上記の易接着層が積層されたＰＥＴフィルムの易接着層面に、下記の高屈折率ハードコート層と低屈折率層を順次積層して、反射防止フィルムを作製した。
【００８９】
＜高屈折率ハードコート層の積層＞
主成分として紫外線硬化型アクリル樹脂と五酸化アンチモン粒子を質量比で３：７の割合で含有し、これらの成分が有機溶媒（メチルエチルケトン、プロピレングリコールモノメチルエーテル、シクロヘキサノンの混合溶媒）に溶解・分散した高屈折率ハードコート層形成用塗料を用意した。この塗料の固形分濃度は３０質量％で、粘度（２３℃）は６ｍＰａ・Ｓである。
この塗料をマイクログラビアコーターでリバース塗工し、乾燥した後、紫外線照射を行って、厚みが１．６μｍの高屈折率ハードコート層（屈折率１．６４）を形成した。
【００９０】
＜低屈折率層の積層＞
主成分として、中空シリカと紫外線硬化型アクリル樹脂を質量比で３：７の割合で含有し、これらの成分が有機溶媒（イソプロピルアルコール、メチルイソブチルケトン、メチルエチルケトンの混合溶媒）に溶解・分散した低屈折率層形成用塗料を用意した。この塗料の固形分濃度は３質量％で、粘度（２３℃）は１ｍＰａ・Ｓである。
この塗料をマイクログラビアコーターで塗工し、乾燥した後、紫外線照射を行って、厚みが１００ｎｍの低屈折率層（屈折率１．４１）を形成した。
【００９１】
（参考例２）
実施例１の高屈折率ハードコート層の厚みを、２．４μｍに変更する以外は、実施例１と同様にして反射防止フィルムを作製した。
【００９２】
（比較例１）
低屈折率層の積層を以下のように変更する以外は、実施例１と同様にして反射防止フィルムを作製した。
＜低屈折率層の積層＞
主成分として、中空シリカと紫外線硬化型アクリル樹脂を質量比で５：５の割合で含有し、これらの成分が有機溶媒（イソプロピルアルコール、メチルイソブチルケトン、メチルエチルケトンの混合溶媒）に溶解・分散した低屈折率層形成用塗料を用意した。この塗料の固形分濃度は３質量％で、粘度（２３℃）は１ｍＰａ・Ｓである。
この塗料をマイクログラビアコーターで塗工し、乾燥した後、紫外線照射を行って、厚みが１００ｎｍの低屈折率層（屈折率１．３５）を形成した。
【００９３】
（比較例２）
実施例１の高屈折率ハードコート層の厚みを、５μｍに変更する以外は、実施例１と同様にして反射防止フィルムを作製した。
【００９４】
（比較例３）
市販されている反射防止フィルム（日油（株）製“Ｒｅａｌｏｏｋ７８００”）を用意した。
【００９５】
（比較例４）
市販されている反射防止フィルム（日立マクセル（株）製“ピュアビスタＡ５００”）を用意した。
【００９６】
＜評価＞
上記で作製した各反射防止フィルムについて、ＨＳＶ色空間における色相値の標準偏差、反射防止膜表面の反射色ムラ、及び視感反射率を評価した。その結果を表１に示す。
【００９７】
【表１】
0005590436.tif 000002
【００９８】
表１の結果から、色相値の標準偏差と反射色ムラの目視評価の結果が一致していることが確認された。
また、本発明の反射防止フィルムは、色相値の標準偏差が５度以下であり、反射色ムラは視認されないか、もしくは僅かに視認される程度である。
一方、比較例は、色相値の標準偏差が５度を超えており、反射色ムラが明確にもしくは強く視認される。
【符号の説明】
【００９９】
１  試料取り付け用平板
２  試料設置台
３  ランプ
４  拡散板
５  カメラ
６  コンピューター
【図１】
0005590436.tif 000003